(57)【要約】【課題】目地部内にベース色の色彩と砂の色彩により新たな色彩を表現することができ、砂の分布度合いにより多色感を得ることができ、また、凸状ブロック部内の柄抜部と目地部の配色が異なることになるので、より自然なモルタル目地の風合いの意匠効果を表出させることができ、また、塗料の目地部へのこぼれを目立ちにくくさせることができる建築板及びその塗装方法を提供する。【解決手段】目地部と凸状ブロック部からなる表面を有し、凸状ブロック部には砂付けがされておらず目地部の一部または全部に砂が散布固着された建築板であり、下地塗装色の色彩と砂の色彩とにより、異色を呈するようにした建築板。また、目地部に砂固着用の塗料および／または接着剤を塗装する工程、砂を建築板に間欠的に散布する工程、接着した以外の砂を表面から除去する工程、とからなる建築板の表面塗装方法。【選択図】　　　　図２
2004100375.tif 000002
【特許請求の範囲】
【請求項１】
目地部と凸状ブロック部からなる表面を有し、凸状ブロック部には砂付けがされておらず目地部の一部または全部に砂が散布固着された建築板であって、砂が散布固着された部分の色彩は、砂の色彩と下地塗装の色彩とにより異色を呈することを特徴とする建築板。
【請求項２】
請求項１において、砂が散布固着された部分の色彩は段階的に変化していることを特徴とする建築板。
【請求項３】
請求項１において、砂が散布固着された部分の色彩は砂の色彩と下地塗装の色彩との中間色であることを特徴とする建築板。
【請求項４】
請求項１において、砂が散布固着された部分の色彩は建築板内の他のどの色彩にも同一とされないことを特徴とする建築板。
【請求項５】
目地部と凸状ブロック部からなる建築板の目地部の一部または全部に、砂を固着させるための塗料および／または接着剤を塗装する工程と、砂を建築板に間欠的に散布する工程と、塗料および／または接着剤に固着していない砂を表面から除去する工程、とからなることを特徴とする建築板の表面塗装方法。
【請求項６】
請求項５において、砂の散布量を５０〜２００ｇ／ｍ２としたことを特徴とする建築板の表面塗装方法。
【発明の詳細な説明】
【０００１】
【発明が属する技術分野】
本発明は、例えば建物外壁部に使用される建築板およびその表面塗布方法に関する。
【０００２】
【従来の技術】
従来、外壁用建築板としてセメントやパルプなどから製造した繊維補強セメント板などが存在する。この種の建築板は実際の自然石やタイルの風合いを醸し出すために表面に凹凸模様を付与することが一般的に行われている。また、表面に各種色彩を付与するため、あるいは耐候性を高めるために、各種の塗装仕上げが行われ、例えば、滑り止めや艶消しのために砂のような固体粒状物を散布し固着させる砂撒き塗装や、凹凸模様を予め記憶させ部分的に塗料を塗布し色調を表現するインクジェットによる多色塗装などがあり、表面外観の意匠評価の上で重要な役割を果たしている。
つまり、建築板の意匠評価は凹部と凸部とによるエンボス模様形状や各種塗装による色彩表現が全体としてどのように発揮されているかが重要な要素とされる。
【０００３】
これら意匠の建築板のうち、建築板の凹凸部に応じた塗装および砂の散布により、あたかも本物の自然石のような意匠を発揮させたものが提供されている。また、砂を散布した建築板としては、凹凸模様の陰影効果や深み感を増長させるために、凹部には粒状物の散布部を設けず、凸部にのみ粒状物を散布するもの（特開平１０−６６９３２）、また逆に、凸部には粒状物の散布部を設けず、凹部の少なくとも一部に砂付けがされ、粒度の異なる粒体を付着させ光の反射により凹凸部の陰影効果を強調した建築板が提供されている。（特開昭５５−１１１２５３）
また、その製法として、凹部に選択的にバインダーを塗布できるバインダー塗布手段、表面全体に砂を均一散布する砂散布手段および砂除去手段を備えた建築板の製造システム（特開昭５５−３９３３）や、さらに、本出願人が先に発明したものでは、建築板の凸部には砂の散布部を設けず凹部の少なくとも一部に散布部を設け、凹部斜面部内の少なくとも２つの斜面部は砂付けの分布を異ならせしめることにより、積極的に凹凸模様を表出させ、建築板を見る角度によって異なる意匠とした建築板とその製造システムが提供されている。（特開２０００−３７６５５）
【特許文献１】特開平１０−６６９３２
【特許文献２】特開昭５５−１１１２５３
【特許文献３】特開昭５５−３９３３
【特許文献４】特開２０００−３７６５５
【０００４】
【発明が解決しようとする課題】
一般に、本物の自然石やタイルは様々な色彩があり、これら意匠を忠実に再現することが望まれている。この手法としてインクジェット塗装や印刷塗装などにより部分的な多色塗装が行われているが、砂を散布する建築板の場合においても、その建築板の色彩は充分に考慮されなければならない。従来では、砂撒き建築板の意匠評価は、岩肌感や艶消しの創出といった点では大きな役割を果たしてきたが、砂自体では多色感のある意匠とは言い難く、砂を散布する前の建築板の色彩と砂自身のもつ色彩により、散布後の建築板に新たな色彩を創出させることは殆ど考慮されていなかった。
【０００５】
次に、タイル調や煉瓦調の様な凸状ブロック部を有し、更に該凸状ブロック部表面に高低差がある建築板にツートン塗装を施す場合について触れる。この意匠を表現するには、通常スプレー塗装機などにより全面にベース色が塗装され、更にロール塗装機などにより凸状ブロック部のみに別の色彩のトップ色が塗装される。このとき、凸状ブロック部には高低差があるため、凸状ブロック部内はロール塗装機により塗装されたトップ色の色彩となる部分と、ロール塗装機に塗装されずベース色のままの部分が存在することになり、凸状ブロック部には柄抜部があるように見える。
しかしながら、実際のタイルまたは煉瓦とその目地部に埋め込まれているモルタル目地は互いに異なる材料であり、且つ両者の色彩は異色になっていることが通常である。上記建築板にあたかもタイルや煉瓦のブロックを積み上げ、目地部をモルタル目地とした風合いを表現するには、更に目地部を異なる色彩に塗装するしかなかった。
【０００６】
また、これまで目地部の意匠表現は、凸状ブロック部を引き立たせるための陰影効果の発現や単調な色彩表現しかできず、より自然観のある色彩に仕上げる方法はあまり検討されていなかった。また、従来の特許文献に開示されているように、砂を目地部に単に散布した場合は、目地部に砂の色彩のみが表出されるため、色彩表現が単調になってしまい、また色彩の階調表現をすることもできない。
【０００７】
一方、多色塗装を実現させるためインクジェット塗装や印刷塗装により建築板に部分的な塗装をおこなうものが開示されているが、凸状ブロック部のみに部分塗装を行う際、建築板自体の柄模様のズレ、および塗装時の搬送精度のばらつきにより、結果的に凸状ブロック部の一部に塗装した塗料が目地部などの低い部分に流れ込んでしまう所謂塗料のこぼれが生じるケースがある。このこぼれが生じた場合、凸状ブロック部の色彩が目地部にはみ出し本来の目地部の色彩を忠実に表現することができなくなってしまい、特にタイル調や煉瓦調の建築板においては表面外観の意匠評価に悪影響を及ぼすといった問題点を有していた。
【０００８】
すなわち、本発明は上記課題を解決するためになされたものであり、砂を散布する前の建築板の色彩と砂自身のもつ色彩により散布後の建築板に新たな色彩を創出させ、且つ目地部に生じる多色塗装色のこぼれを目立たなくさせる建築板及びその塗装方法を提供することを目的とするものである。
【０００９】
【課題を解決するための手段】
本発明では上記課題を解決するために、請求項１では、目地部と凸状ブロック部からなる表面を有し、凸状ブロック部には砂付けがされておらず目地部の一部または全部に砂が散布固着された建築板であって、砂が散布固着された部分の色彩は、砂の色彩と下地塗装色の色彩とにより異色を呈することを特徴とする建築板について提供するものである。
上記構成によれば、目地部の色彩が砂の散布前後で同一になることがなくなるので、新たな色彩が表出され、建築板表面は多様な仕上がり感とすることが可能となる。
【００１０】
また、砂が散布された部分の色彩は段階的に変化していてもよく、この場合は目地部の色彩が階調的に変化する建築板表面とすることが可能となる。
また、このとき砂が散布された部分の色彩は砂の色彩と砂が散布される前の目地部の色彩との中間色であってもよい。また、砂が散布された部分の色彩は建築板内の他のどの色彩にも同一とされない色彩としてもよい。
【００１１】
上記構成によれば、目地部の色彩は散布する砂の色彩と砂が散布される前の目地部の色彩とが共存することになり、特に遠方から確認すれば新たな色彩が表出され、建築板表面は多様な色彩表現が可能となる。また、目地部の面積中、砂粒の面積と残りの面積が同一であれば、両者の色彩の中間色とすることが可能となり、また砂の色彩を選定することで、全く新しい色彩を演出することが可能となる。
【００１２】
また、本請求項５では、目地部と凸状ブロック部からなる建築板の目地部の一部または全部に、砂を固着させるための塗料および／または接着剤を塗装する工程と、砂を建築板に間欠的に散布する工程と、塗料および／または接着剤に固着していない砂を表面から除去する工程、とからなることを特徴とする建築板の表面塗装方法に関するものである。この際、砂の散布量を５０〜２００ｇ／ｍ２とすることが好ましい。
上記構成によれば、適量を散布した砂の色彩と砂を散布する前の目地部の色彩とにより、全く新しい色彩を演出することが可能になる。このとき、砂の散布量を５０〜２００ｇ／ｍ２としたのは次の理由による。すなわち、散布量が５０ｇ／ｍ２未満であると目地部の色彩が目立ちすぎ新規の色彩を得ることができず、逆に散布量が２００ｇ／ｍ２より大きいと目地部の色彩は砂にほとんど覆われて砂の色彩のみしか表現することができない。
【００１３】
【発明の実施の形態】
以下添付図面を参照しながら、本発明の好適な実施形態について詳細を説明する。図１は本発明の一実施の形態による建築板の正面概略図、図２（Ａ）はその部分拡大図、図２（Ｂ）はその拡大断面図である。
図１に示すように、本例の建築板は凸状ブロック部２と目地部３により構成されており、目地形状は馬目地状の煉瓦調の意匠である。さらに、本例の場合、煉瓦の古雅感を醸し出すために、凸状ブロック部２には高低差があり頂点部４ａと柄抜部４ｂが構成されている。このような凸状ブロック部の表面高さが異なる建築板には、スプレー塗装機とロール塗装機などでツートン塗装を行われており、ロール塗装機に塗装された頂点部４ａと塗装されない柄抜部４ｂが生じる。よって、柄抜部４ｂの色彩は頂点部４ａの色彩と当然ながら異なることになり、スプレー塗装機による目地部の色彩と同一色になっている。本例の場合、凸状ブロック部２は煉瓦状としたが、この形状に限定されるものではなく、凸状ブロック部と目地部があればあらゆる形状に対応できる。
【００１４】
建築板の表面を仕上げる手法は上記のような凸部と凹部を塗り分けるツートン塗装の他、予め保存された柄形状に基づき選択的に塗料を塗布するインクジェット塗装など様々な手法があり、その他にも建築板表面に砂肌感を創出するために、珪砂やカラーサンドなどの砂を散布固着させる手法がある。例えば、ツートン塗装された建築板の目地部にのみに更に砂が散布固着されることで、建築板表面の凹凸模様による凹凸感が強調され、十分な立体感のある意匠にすることができる。
本発明の実施形態の図２（Ａ）の例では、ツートン塗装された煉瓦調の建築板表面の目地部にのみ砂１０が散布されたものである。本例に限らず、砂が目地部の一部分に散布されていてもよく、また、一方向のみに帯状に散布されてもよいし、非連続的に散布されてもよい。また、更に他の散布態様であってもよい。
図２（Ｂ）にそのＸ−Ｙ断面図を示す。本例では、目地部内の全幅に砂が散布されている。これに限らず、幅の一部に砂が散布されるようにしてもよいし、さらに、砂の粒径はどのようなものを用いてもよい。
【００１５】
但し、ここで重要な点は、砂が散布された部分に関し、目地部３に砂が散布される以前に予めスプレー塗装機により塗装された色彩（ベース色）は全て砂で覆い被されることがなく、ベース色の一部が砂と砂の間に残存するようにしている。つまり、図２（Ａ）に示すように、建築板表面に砂を間欠的に散布し、目地部の色彩と砂の色彩の両者が混在している状態としている。このとき、特に建築板を遠方から目視すれば砂を散布した部分の色彩は、両者の混合色に変化し異色を呈する。
【００１６】
ここで、砂は粒子径を約２ｍｍとした珪砂とし、建築板のベース色と対比して明度、彩度、色相のいずれかが異なるようにしている。本例の場合は、ベース色を白色とし、砂色をダークブラウン色としている。これに限らず、ベース色の色彩はダークグレー系の色彩、砂の色彩は白色とした組み合わせでもよく、両者の色彩は表現すべき色彩に合わせて適宜選択可能である。
【００１７】
また、砂を間欠的に散布する際に、砂付けの分布を変えながら散布すると、階調的な色彩が表出される。例えば、図２（Ａ）の場合、ダークブラウン色の砂の散布量や粒径を段階的に変え、砂が異なる比表面積で散在しており、右側よりも左側の方が砂の比表面積が大きくなるように設定散布されている。よって、散布固着された後の建築板表面の色彩はライトブラウン色でも淡色からより濃色のライトブラウン色へ階調変化が生じることになる。これにより、本物の自然石に見られるような多色感のある意匠が表現される。また、これに限らず、選択的に散布量を変化させ部分的なグラデーションを表現するなどの階調表現としてもよい。
ベース色の面積と砂の色彩が一定面積中均等の比率で分散されていれば、両者の色彩の中間色が表出される。この例では、白色であるベース色の面積とダークブラウン色である砂の色彩との面積が均等な比率になるようにすれば、ライトブラウン色の中間色を表現できる。他の例では、ベース色の色彩をダークグレー系の色彩とし、砂の色彩を白色とし、一定面積中に両者を均等な比率になるよう砂が分散されれば、ライトグレー色の新たな色彩が表現できる。
【００１８】
また、建築板をインクジェット塗装など多色塗装仕上げ板とし、同様のことを行うのもよい。凸状ブロック部のみに部分的に塗装する際、建築板自体の柄模様のズレ、および塗装時の搬送精度のばらつきにより、結果的に凸状ブロック部の一部に塗料が流れ込み色彩に違和感を生じさせる場合がある。このときにおいても、目地部に砂を散布させ、新たな色彩を表出させるようにすればこぼれを目立ちにくくさせることができる。
【００１９】
次に、製造工程の一実施例を示す建築板の断面図を図３に示す。本例では、凸状ブロック部の表面高さが異なる建築板にツートン塗装をし、その後に砂撒き塗装を行う工程を示す。この場合、スプレーなどにより全面に下塗り塗料、および中塗り塗料１１を塗装した後（工程１）、ロール塗装機などにより凸状ブロック部の表面に別の色の上塗り塗料１２を塗装する（工程２）。次に、目地部３のみに砂固着用塗料１３を選択的に塗装し、建築板全面に対し砂１０を間欠的に散布し、余分に散布された砂１０を建築板表面からエアブローを用いて除去する（工程３）。最後に仕上げとしてクリヤ塗料１４などの仕上げ塗装（工程４）を実施し、乾燥後建築板を搬出する。
【００２０】
本製造方法では、砂が散布された目地部の色彩はベース色の一部が砂と砂との間に残存し両者の色彩が混在している状態になる。よって、目地部は凸状ブロック部の柄抜部の色彩とは異なった新たな色彩が表現されることになり、実物の煉瓦間に存在するモルタル目地の風合いを表現することが可能となる。適宜、砂の散布度合いや砂の色彩を変えて散布することで、色彩の階調表現や好みの色彩を演出することができる。
【００２１】
ここで、本例の製造条件を示す。砂固着用塗料は例えばアクリルウレタン系やアクリルシリコン系のクリヤ塗料を用い、粘度を１１秒（イワタカップ）に設定し、これを塗布量約１５０ｇ／ｍ２となるよう、溝部塗装機を用いて、目地部に砂固着用の塗装層を形成した。この塗料層が乾燥する前に砂散布機により、目地部とは色彩の異なる散布量約１５０ｇ／ｍ２の砂を建築板全体にベース色が残るように吹き付け塗装した。また、砂は珪砂の他カラーサンドでもよく、粒径は意匠や色彩表現に応じて適宜選択できる。また、適宜実施される表面クリヤ仕上げはアクリルウレタン系のクリヤ塗料が一般的に用いられ、塗布量は約１２０ｇ／ｍ２とすることが望ましい。また、砂固着用の塗料を塗装するには溝部塗装機のほかインクジェット塗装機など選択的に塗装できるものであれば何れの装置を用いてもよい。
砂の散布量が５０ｇ／ｍ２未満の場合、目地部の色彩が目立ちすぎてしまい、逆に散布量が２００ｇ／ｍ２より大きいと目地部の色彩は砂にほとんど覆われて砂本来の色彩を表現することしかできず、散布量は５０〜２００ｇ／ｍ２の範囲が望ましい。
【００２２】
【発明の効果】
上記建築板とその塗装方法によれば、目地部にベース色の色彩と砂の色彩により新たな色彩に表現することができ、砂の分布度合いにより多色感を得ることができる。また、凸状ブロック部内の柄抜部と目地部の配色が異なることになるので、より自然なモルタル目地の風合いの意匠効果を表出させることができる。また、塗料の目地部へのこぼれを目立ちにくくさせることができる。
【図面の簡単な説明】
【図１】建築板の正面図
【図２】（Ａ）建築板の拡大図（Ｂ）建築板の拡大断面図
【図３】一連の製造工程での建築板の拡大断面模式図
【符号の説明】
２　　　凸状ブロック部
３　　　目地部
４ａ　　　頂点部
４ｂ　　　柄抜部
１０　　　砂
【図１】
2004100375.tif 000003
【図２】
2004100375.tif 000004
【図３】
2004100375.tif 000005